(57)【要約】    【課題】  マットに滑止め機能を付与するための裏打ち不織布、さらにはその裏打ち不織布が接合された滑止め付き通気遮水マットを提供する。    【解決手段】  通気遮水マットの裏打ち不織布１０は、少なくとも下面に、ガラス転移温度が最高でも０℃の樹脂と、フッ素系樹脂、シリコン系樹脂およびパラフィン系樹脂から選ばれる撥水性樹脂とを含むラテックスを噴霧によって塗布し乾燥させ、乾燥後における該樹脂２が粒状に付着している。裏打ち不織布１０の上面は、カーペット１２の基布６に接合され、滑止め付き通気遮水マットを構成している【選択図】          図１
2005261798.tif 000002
【特許請求の範囲】
【請求項１】
少なくとも下面に、ガラス転移温度が最高でも０℃の樹脂と、フッ素系樹脂、シリコン系樹脂およびパラフィン系樹脂から選ばれる撥水性樹脂とを含むラテックスを噴霧によって塗布し乾燥させ、乾燥後における該樹脂が粒状に付着していることを特徴とする滑止め付き通気遮水マットの裏打ち不織布。
【請求項２】
前記ガラス転移温度が最高でも０℃の樹脂がアクリル系樹脂であることを特徴とする請求項１に記載の滑止め付き通気遮水マットの裏打ち不織布。
【請求項３】
該ラテックスの塗布量が、樹脂の乾燥固形分にして５〜１００ｇ/ｍ２であることを特徴とする請求項１に記載の滑止め付き通気遮水マットの裏打ち不織布。
【請求項４】
該ラテックス中のガラス転移温度が最高でも０℃の樹脂及び撥水性樹脂の重量比率が、２：１〜１００：１であることを特徴とする請求項１に記載の滑止め付き通気遮水マットの裏打ち不織布。
【請求項５】
該不織布が、目付け１０〜２０００ｇ/ｍ２、見かけ厚み１〜３０ｍｍであることを特徴とする請求項１に記載の滑止め付き通気遮水マットの裏打ち不織布。
【請求項６】
請求項１〜５のいずれかに記載された裏打ち不織布の上面がカーペットの基布に接合されていることを特徴とする滑止め付き通気遮水マット。
【請求項７】
前記カーペットの基布と不織布との接合が、ニードルパンチ加工或いは加熱溶融性樹脂によるホットメルトであることを特徴とする請求項６に記載の滑止め付き通気遮水マット。
【発明の詳細な説明】
【技術分野】
【０００１】
本発明は、通気性、遮水性を有するマットに滑止め機能を付与するための裏打ち不織布、さらにはその裏打ち不織布が接合された滑止め付き通気遮水マットに関するものである。
【背景技術】
【０００２】
自動車用マットや部屋敷き用マットやなどは、使い心地の良さをえるため保温性、感触、通気性、遮水性、吸音性などが求められる。特に自動車用マットなどでは自動車の走行燃費に影響を与えるため軽量であることが求められている。これらの特性は、一義的にはマットを構成する繊維素材が影響しコストと直結するが、構造的に工夫をすることで比較的安価な合成繊維のマットでも改善される。
【０００３】
従来、このように構造的な工夫のなされたマットとしては、例えば特許文献１に記載されたような繊維基材の裏面側に接着剤層を介在させて樹脂成分で固めた繊維質バッキングを形成したカーペットが知られている。また特許文献２には、パイルマット基布に不織布の構成繊維の一部が侵入し絡み、不織布に高分子接着剤を含浸させた置き敷きマットが開示されている。
【０００４】
【特許文献１】特開２００３−１９０６７号公報
【特許文献２】特開２００３−２４５１８６号公報
【０００５】
特許文献２には、不織布に高分子接着剤が含浸されているので、置き敷きマットは下地面に対して滑り止め効果が得られる旨が記載されている。しかしながら、従来のマットは十分な滑り止め効果が得られていない。
【発明の開示】
【発明が解決しようとする課題】
【０００６】
本発明は、従来のマットが床上で滑りやすいという問題点を解消するためになされたもので、マットに滑止め機能を付与するための裏打ち不織布、さらにはその裏打ち不織布が接合された滑止め付き通気遮水マットを提供することを目的とする。
【課題を解決するための手段】
【０００７】
前記の目的を達成するためになされた、特許請求の範囲の請求項１に記載された滑止め付き通気遮水マットの裏打ち不織布は、少なくとも下面に、ガラス転移温度が最高でも０℃の樹脂と、フッ素系樹脂、シリコン系樹脂およびパラフィン系樹脂から選ばれる撥水性樹脂とを含むラテックスを噴霧によって塗布し乾燥させ、乾燥後における該樹脂が粒状に付着していることを特徴とする。
【０００８】
ラテックスを噴霧するため、不織布の下面に霧の粒が付着乾燥し、樹脂が粒状に固化して不織布に凹凸を形成する。また不織布の下面に付着した粒状樹脂のガラス転移温度が低く、その硬度が比較的軟質であるめ、粒状樹脂が柔軟性を持つ。
【０００９】
特許請求の範囲の請求項２に記載された滑止め付き通気遮水マットの裏打ち不織布は、請求項１に記載の通気遮水マットにおける、前記ガラス転移温度（Ｔｇ.）が最高でも０℃の樹脂がアクリル系樹脂であることを特徴とする。
【００１０】
Ｔｇ.が最高でも０℃（低Ｔｇ.）のアクリル系樹脂は、極軟質〜中質のものであり、例えばアクリル酸エチルのホモポリマー（Ｔｇ.＝−２２℃）、アクリル酸ｎ−ブチルのホモポリマー（Ｔｇ.＝−５４〜−５６℃）、アクリル酸イソブチルのホモポリマー（Ｔｇ.＝−３０℃）、アクリル酸２−エチルヘキシルのホモポリマー（Ｔｇ.＝−５５〜−７６℃）が挙げられる。
【００１１】
また撥水性樹脂のなかでは、フッ素系樹脂が撥油性をも発現するので特に好ましい。
【００１２】
特許請求の範囲の請求項３に記載された滑止め付き通気遮水マットの裏打ち不織布は、請求項１に記載の通気遮水マットにおける、該ラテックスの塗布量が、樹脂の乾燥固形分にして５〜１００ｇ/ｍ２であることを特徴とする。
【００１３】
樹脂の塗布量がこれより少ないと摩擦が不足する上、防水性が不足し、これより多くなるとクッション性が乏しくなり、通気性が不足する上、その他の性能の向上がなく経済的に無駄である。
【００１４】
特許請求の範囲の請求項４に記載された滑止め付き通気遮水マットの裏打ち不織布は、請求項１に記載の通気遮水マットにおける、該ラテックス中のガラス転移温度が最高でも０℃の樹脂及び撥水性樹脂の重量比率が、２：１〜１００：１であることを特徴とする。
【００１５】
低Ｔｇ.樹脂量／撥水性樹脂量の比率がこれより小さいと摩擦が不足し、大きいと撥水性、延いては防水性が不足する。
【００１６】
特許請求の範囲の請求項５に記載された滑止め付き通気遮水マットの裏打ち不織布は、請求項１に記載の通気遮水マットにおける該不織布が、目付け１０〜２０００ｇ/ｍ２、見かけ厚み１〜３０ｍｍであることを特徴とする。
【００１７】
目付けがこれより少ないと遮水性、吸音性が不足してしまう。目付け、および見かけ厚みがこれより多いと通気性が不足し、嵩張って取扱も不便になる。
【００１８】
また前記の目的を達成するためになされた、特許請求の範囲の請求項６に記載された滑止め付き通気遮水マットは、請求項１〜５のいずれかに記載された裏打ち不織布の上面がカーペットの基布に接合されていることを特徴とする。
【００１９】
特許請求の範囲の請求項７に記載された滑止め付き通気遮水マットは、前記カーペットの基布と不織布との接合が、ニードルパンチ加工或いは加熱溶融性樹脂によるホットメルトであることを特徴とする。
【発明の効果】
【００２０】
本発明の裏打ち不織布は、下面に付着した粒状樹脂の凹凸と柔軟性によって床面との摩擦が増加し、滑止めとなる。そのため、この裏打ち不織布が接合された本発明の滑止め付き通気遮水マットは、床面でのずれを無くすことができる。本発明の滑止め付き通気遮水マットは、自動車用マットや部屋敷き用マットのみならず、玄関マット、トイレマット、キッチンマット、バスマット、あるいは航空機用マットなど凡ゆる用途に利用でき、滑止め機能だけではなく、遮水性、通気性も発現する。
【発明を実施するための最良の形態】
【００２１】
本発明の通気遮水マットの裏打ち不織布は、図１に示すとおり、不織布１の下面に、樹脂２が粒状に付着している。この裏打ち不織布１０は、以下のように製造される。
【００２２】
所定の合成繊維の短繊維を所定の目付量にしたウェブに、ニードルパンチ加工を施し不織布１を得る。その不織布１の片面に、低ガラス転移温度樹脂及び撥水性樹脂のラテックスをスプレーによって吹き付け、ただちに加熱乾燥することで、不織布１の繊維に樹脂２が粒状に固まって付着する。このとき不織布１の繊維に付着したラテックスの霧粒を壊さないように静かに処理する。このようにして、裏打ち不織布１０が得られる。
【００２３】
ニードルパンチ加工のニードルの形状は、例えばレギュラー、クラウン、クロス、フォークが採用できる。太さ３２番〜４０番のニードルにより密度５０〜２００本/ｃｍ２、深さ６〜１５ｍｍに加工することが好ましい。
【００２４】
さらに本発明の滑止め付き通気遮水マットは、カーペット１２の基布６に、裏打ち不織布１０が接合されている（図１参照）。
【００２５】
この滑止め付き通気遮水マットは、ホットメルトで以下のように製造される。
【００２６】
基布６にパイル５が打ち込まれたカーペット１２の基布６に、加熱溶融性樹脂、例えば低融点(m.p.=１００℃)のポリエステル樹脂の微小ビーズを撒き散らし、その上に裏打ち不織布１０の粒状樹脂２がない面を重ね合わせる。加熱溶融性樹脂の融点以上であって不織布１の繊維素材の融点以下に加熱しつつ、重ね合わせ面を加圧する。これを冷却すると、カーペットと裏打ち不織布とがビーズの溶融したピンポイントで接合するから、通気性を維持し、本発明の滑止め付き通気遮水マットが完成する。樹脂の微小ビーズの代わりにくもの巣状のスパンボンドを使用できる。
【００２７】
ホットメルトでの接合は、不織布１にバインダ繊維（低融点繊維）を予め混綿しておき、カーペット１２の基布６に、重ね合わせてバインダ繊維を加熱溶融することでも実施できる。バインダ繊維は、例えば低融点ポリエステル繊維、ポリプロピレン繊維、ポリエチレン繊維等の単体或いは複合型繊維が使用できる。
【００２８】
カーペット１２を構成するパイル５の繊維は特に限定されるものではなく、例えばウール等の動物繊維、木綿、麻等の植物繊維の他、ナイロン（登録商標）、ポリエステル繊維、アクリル繊維等の合成繊維でもよい。またパイルを打ち込む基布の素材は、例えばポリエステル繊維、ナイロン等が好ましく、織布に限らず不織布でもよい。ポリエステル繊維、ナイロンのスパンボンド不織布が好ましい。
【実施例】
【００２９】
以下、本発明の裏打ち不織布を試作した実施例、およびその裏打ち不織布を接合した滑止め付き通気遮水マットを試作した実施例を詳細に説明する。さらに試作した裏打ち不織布の性能評価を説明する。
【００３０】
実施例１
（裏打ち不織布の試作）
構成繊維の原料綿としてポリエステル繊維（７デニール白色１０％、８デニール灰色２０％、１０デニール黒色６２％）と、融点１００℃の低融点ポリエステル繊維（４デニール白色８％）とを混綿した目付量３００ｇ/ｍ２のウェブを、４０番のレギュラー針で密度１５０本/ｃｍ２、深さ１１ｍｍにニードルパンチ加工して不織布を用意した。この不織布に、低ガラス転移温度の樹脂としてアクリル酸エチルのホモポリマーの発泡樹脂を乾燥固形分量にし２０ｇ/ｍ２と、撥水性樹脂としてパーフルオロアルキル基を有するフッ素樹脂を燥固形分量にし４ｇ/ｍ２ との、ラテックスをスプレーにて噴霧して噴きつける。これを８０℃のトンネル炉に通して乾燥させた。得られた裏打ち不織布には微小粒状の樹脂成分が付着していた。
【００３１】
（通気遮水マットの試作）
カーペットは、基布として目付量１００ｇ/ｍ２のポリプロピレン織布に、パイルとしてナイロンセット糸を、１インチあたり８本の割で打ち込んで造り、目付け量を６７０ｇ/ｍ２とした。このカーペットの基布に、ポリエステル系低融点（融点１２０℃）の繊維シートを重ねさらに、実施例１で得られた裏打ち不織布のラテックスの加工を施さなかった面を重ね合わせた。これにカーペット側から温度１８０℃、風速８ｍ/ｍｉｎの熱風を１分間当ててポリエステル系低融点樹脂を溶融した。このとき、別段のプレスは行っていない。これを自然冷却すると、ポリエステル系低融点樹脂は、カーペットの基布と裏打ち不織布とを散点的に接合させた。これを自然冷却して試作品の通気遮水マットを得た。
【００３２】
比較例１
実施例１と同様の不織布を構成し、ラテックスの加工を施さずに裏打ち不織布とした。この裏打ち不織布を実施例１と同じカーペットに、ポリエステル系低融点樹脂を使用して同様に散点的に接合させ比較例の試作品マットを得た。
【００３３】
実施例２〜４
カーペットは実施例１のものと同一にし、裏打ち不織布の目付け量を表１のとおりに変えた。また裏打ち不織布に塗布するラテックスの塗布量を変化させ樹脂の乾燥固形分の量を表１のとおりにした。裏打ち不織布に塗布するラテックスの低Ｔｇ.樹脂と撥水性樹脂の重量比率を表１のとおりとした。その他は実施例１と同一にして試作品の通気遮水マットを得た。
【００３４】
比較例２〜４
ラテックス加工を施さなかった点を除き対応する各実施例２〜４と同一にして比較例の試作品マットを得た。
【００３５】
（性能評価テスト）
テスト１：滑止め性能評価
実施例および比較例で得られた試作品マットをＡ４サイズ（２１０ｍｍ×２９０ｍｍ）に裁断した試料を作成した。通常の不織布の上に、試作品マットの下面（裏打ち不織布の側）を向けておき、上に５Ｋｇ（１５０ｍｍ×１５０ｍｍ）の荷重板を重ね、指定カーペットの順目方向、逆目方向に試料を引っ張って滑らせたときの荷重（Ｋｇ）を測定した。各試料につき順目方向、逆目方向の夫々３回ずつ測定した。
【００３６】
テスト２：遮水性能評価
実施例および比較例で得られた試作品マットを２００ｍｍ×２００ｍｍに裁断した試料を作成した。この試料を口径６０ｍｍφのガラスビーカーの開口に被せて置き、中心部を凹ませ、その凹みに２００ｃｃの水を入れる。試料を通過して落下する水を目視にて２０分間確認する。
【００３７】
テスト３：通気性能評価
実施例および比較例で得られた試作品水マットを１８０ｍｍ×１８０ｍｍに裁断した試料を各々３枚作成した。この試料をフラジール型通気試験器の円筒のフランジに取り付け、クランプにて留めた。加減抵抗器によって傾斜型気圧計が水柱１２.７ｍｍの圧力を示すように吸引ファンを調整し、そのときの垂直型気圧計の示す圧力と、空気孔の径から試料を通過する空気の量（ｃｍ３/ｃｍ２/Sec）を求めた。試料３枚の平均を示す。
【００３８】
実施例および比較例で得られた試作品マットの滑止め性能評価、遮水性能評価、通気性能評価、吸音性能評価のテスト結果を表１に示してある。
【００３９】
【表１】
2005261798.tif 000003
【００４０】
表１から明らかなように本発明を適用する実施例１〜４の試作品マットの滑止め性能、遮水性能は、比較例の試作品マットのそれより優れていることが明瞭である。通気性能は略同等である。
【図面の簡単な説明】
【００４１】
【図１】本発明を適用する裏打ち不織布が接合された滑止め付き通気遮水マットの作成途中を示す側面図である。
【符号の説明】
【００４２】
１は不織布、２は粒状樹脂、５はパイル、６は基布、１０は裏打ち不織布、１２はカーペットである。
【図１】
2005261798.tif 000004